СПОСОБ ПОЛУЧЕНИЯ БИМЕТАЛЛИЧЕСКОГО СЛИТКА

Способ получения биметаллического слитка с плакирующим слоем из коррозионно-стойкой стали, включающий размещение стальной заготовки, являющейся основным слоем биметаллического слитка, с зазором от стенки кристаллизатора, установку в этом зазоре расходуемых электродов из коррозионно-стойкой стали, наведение шлаковой ванны и переплав в ней расходуемых электродов с формированием плакирующего слоя, толщина которого составляет 5-30% от общей толщины биметаллического слитка при значениях электросопротивления шлаковой ванны в интервале 3,5-5,0 мОм, последующее замедленное охлаждение слитка, при этом основной слой изготавливают из низколегированной стали, содержащей, мас.%:
углерод
0,05-0,25
кремний
0,01-0,80
марганец
0,20-1,60
фосфор
не более 0,025
сера
не более 0,020
мышьяк
не более 0,015
железо и неизбежные примеси
остальное,
отличающийся тем, что сталь основного слоя в качестве неизбежных примесей содержит один или несколько из элементов - цинк, олово, свинец, сурьму в количестве 0,001-0,02% каждого, а переплав расходуемых электродов ведут при напряжении, назначаемым в соответствии с выражением
),
где U - напряжение, В,
|Zn|, |Sn|, |As|, |Pb|, |Sb| - абсолютная величина содержания цинка, олова, мышьяка, свинца и сурьмы соответственно.